(57)【要約】【課題】耐光性に優れた有機色素を提供すること。【解決手段】一般式［Ｉ］で示される有機色素（一般式［Ｉ］において、Ａｒ１とＡｒ２は芳香族炭化水素残基を示し、Ｒ１とＲ２、Ｒ３とＲ４は水素原子またはアルキル基を示し、両者が連結してシクロペンタン環またはシクロヘキサン環を形成しても良い。Ｑ１とＱ２は、二価の電子吸引性有機残基を示す。Ｌ１とＬ２は、アルキレン基を示す。Ｘ−は対アニオンを示す）。【化１】2015074754.tif 000036【選択図】なし【特許請求の範囲】
【請求項１】
一般式［Ｉ］で示される有機色素。
【化１】
2015074754.tif 000034
（一般式［Ｉ］において、Ａｒ１とＡｒ２は芳香族炭化水素残基を示し、Ｒ１とＲ２、Ｒ３とＲ４は水素原子またはアルキル基を示し、両者が連結してシクロペンタン環またはシクロヘキサン環を形成しても良い。Ｑ１とＱ２は、二価の電子吸引性有機残基を示す。Ｌ１とＬ２は、アルキレン基を示す。Ｘ−は対アニオンを示す。）
【請求項２】
Ｑ１とＱ２が、一般式［II］、［III］、［IV］、［Ｖ］、［VI］で示される二価の電子吸引性有機残基から選択されるいずれかである請求項１記載の有機色素。
【化２】
2015074754.tif 000035
（Ｒ５、Ｒ７、Ｒ１０、Ｒ１２、Ｒ１５は、水素原子またはアルキル基である。Ｒ６、Ｒ９、Ｒ１１、Ｒ１４は、アルキレン基である。Ｒ８、Ｒ１３、Ｒ１６、Ｒ１７は、アルキル基、アラルキル基またはアリール基である。）
【請求項３】
Ｒ５、Ｒ７、Ｒ１０、Ｒ１２、Ｒ１５が、水素原子または炭素数１以上４以下のアルキル基であり、Ｒ６、Ｒ９、Ｒ１１、Ｒ１４が、炭素数１以上３以下のアルキレン基であり、Ｒ８、Ｒ１３、Ｒ１６、Ｒ１７が、炭素数１以上１４以下のアルキル基、炭素数７以上１４以下のアラルキル基または炭素数６以上１４以下のアリール基である請求項２記載の有機色素。
【請求項４】
Ｌ１とＬ２が、炭素数２以上１０以下のアルキレン基である請求項１〜３のいずれか記載の有機色素。
【発明の詳細な説明】
【技術分野】
【０００１】
本発明は、光吸収材料として有用な有機色素に関するものである。
【背景技術】
【０００２】
光吸収材料として使用されている色素は、銀塩写真感光材料、感熱記録材料、光学用フィルター、ＣＤ−ＲやＤＶＤ−Ｒ等の光学記録媒体、光感光性樹脂用の増感剤、医療用蛍光性センサー、衣料用染色剤等、広範囲な分野に用途を有する。また、近年では、太陽電池の分野においても、色素の利用が検討されている。
【０００３】
光吸収材料として使用されている色素は、無機色素、有機金属色素（錯体系色素）、有機色素に大別される。このうち、有機色素は、種類が多い、色の自由度が多い、安価である等の利点を有していて、上述した用途において、有用な色素として使用されている（例えば、特許文献１〜９参照）。しかしながら、無機色素や有機金属色素と比較して、有機色素の耐久性は低く、特に、光照射によって劣化するという問題を有していた。
【先行技術文献】
【特許文献】
【０００４】
【特許文献１】特開平１１−２３８９０５号公報
【特許文献２】特開２００１−７６７７３号公報
【特許文献３】特開平１０−９２４７７号公報
【特許文献４】国際公開第２００２／０４５１９９号パンフレット
【特許文献５】特開２００４−２０００６８号公報
【特許文献６】特開２００５−１９２５２号公報
【特許文献７】特開２００７−１１５６７３号公報
【特許文献８】国際公開第２０１０／０１６６１２号パンフレット
【特許文献９】特開２０１１−６６６５号公報
【発明の概要】
【発明が解決しようとする課題】
【０００５】
本発明の課題は、優れた耐光性を有する有機色素を提供することである。
【課題を解決するための手段】
【０００６】
上記課題を達成すべく鋭意検討した結果、下記発明によって、上記課題を解決した。
【０００７】
（１）一般式［Ｉ］で示される有機色素。
【０００８】
【化１】
2015074754.tif 000002
【０００９】
（一般式［Ｉ］において、Ａｒ１とＡｒ２は芳香族炭化水素残基を示し、Ｒ１とＲ２、Ｒ３とＲ４は水素原子またはアルキル基を示し、両者が連結してシクロペンタン環またはシクロヘキサン環を形成しても良い。Ｑ１とＱ２は、二価の電子吸引性有機残基を示す。Ｌ１とＬ２は、アルキレン基を示す。Ｘ−は対アニオンを示す。）
【００１０】
（２）Ｑ１とＱ２が、一般式［II］、［III］、［IV］、［Ｖ］、［VI］で示される二価の電子吸引性有機残基から選択されるいずれかである上記（１）記載の有機色素。
【００１１】
【化２】
2015074754.tif 000003
【００１２】
（Ｒ５、Ｒ７、Ｒ１０、Ｒ１２、Ｒ１５は、水素原子またはアルキル基である。Ｒ６、Ｒ９、Ｒ１１、Ｒ１４は、アルキレン基である。Ｒ８、Ｒ１３、Ｒ１６、Ｒ１７は、アルキル基、アラルキル基またはアリール基である。）
【００１３】
（３）Ｒ５、Ｒ７、Ｒ１０、Ｒ１２、Ｒ１５が、水素原子または炭素数１以上４以下のアルキル基であり、Ｒ６、Ｒ９、Ｒ１１、Ｒ１４が、炭素数１以上３以下のアルキレン基であり、Ｒ８、Ｒ１３、Ｒ１６、Ｒ１７が、炭素数１以上１４以下のアルキル基、炭素数７以上１４以下のアラルキル基または炭素数６以上１４以下のアリール基である上記（２）記載の有機色素。
【００１４】
（４）Ｌ１とＬ２が、炭素数２以上１０以下のアルキレン基である上記（１）〜（３）のいずれか記載の有機色素。
【発明の効果】
【００１５】
一般式［Ｉ］で示される有機色素は、電子吸引性物質である、４，４′−ビピリジニウム残基に対して、メロシアニン色素に分類される色素の残基が２個連結された化合物であり、優れた耐光性を達成することができる。
【図面の簡単な説明】
【００１６】
【図１】有機色素Ｄ−９の吸収スペクトル（ＤＭＦ溶液）である。
【図２】有機色素Ｄ−９の１Ｈ−ＮＭＲスペクトル（ＤＭＳＯ−ｄ６溶液）である。
【図３】有機色素Ｄ−１４の吸収スペクトル（ＤＭＦ溶液）である。
【図４】有機色素Ｄ−１４の１Ｈ−ＮＭＲスペクトル（ＤＭＳＯ−ｄ６溶液）である。
【図５】有機色素Ｄ−１３の吸収スペクトル（ＤＭＦ溶液）。
【図６】有機色素Ｄ−１３の１Ｈ−ＮＭＲスペクトル（ＤＭＳＯ−ｄ６溶液）である。
【図７】有機色素Ｄ−４２の吸収スペクトル（ＤＭＦ溶液）である。
【図８】有機色素Ｄ−４２の１Ｈ−ＮＭＲスペクトル（ＤＭＳＯ−ｄ６溶液）である。
【発明を実施するための形態】
【００１７】
一般式［Ｉ］で示される有機色素について説明する。一般式［Ｉ］において、Ａｒ１とＡｒ２は芳香族炭化水素残基を示す。好ましい例としては、以下に示すＡＲ−１〜ＡＲ−２２が挙げられるが、これらに限定されるものではない。Ａｒ１とＡｒ２において、これら芳香族炭化水素残基が、置換基としてｐＫａが６未満の酸性基をさらに有しても良い。ｐＫａが６未満の酸性基の具体例としては、カルボキシ基、スルホ基、スルフィノ基、スルフェノ基、フォスフォノ基、フォスフィニコ基などが挙げられる。この中でも、カルボキシ基が特に好ましい。
【００１８】
【化３】
2015074754.tif 000004
【００１９】
【化４】
2015074754.tif 000005
【００２０】
Ｒ１とＲ２、Ｒ３とＲ４は水素原子またはアルキル基を示す。アルキル基の具体例としては、メチル基、エチル基、ｎ−プロピル基、ｎ−ブチル基、ｎ−ペンチル基、ｎ−ヘキシル基、ｎ−オクチル基等の直鎖のアルキル基、イソプロピル基、イソブチル基、イソペンチル基、イソヘキシル基等の側鎖を有するアルキル基が挙げられる。Ｒ１とＲ２、Ｒ３とＲ４は、それぞれ、同一炭素数のアルキル基であっても良いし、異なる炭素数のアルキル基であっても良い。また、Ｒ１とＲ２、Ｒ３とＲ４は、両者で結合してシクロペンタン環またはシクロヘキサン環を形成しても良い。特に好ましいのは、両者で結合してシクロペンタン環またはシクロヘキサン環を形成しているものである。
【００２１】
Ｑ１とＱ２は、二価の電子吸引性有機残基を示す。二価の電子吸引性有機残基の具体例については、「高機能フォトケミカルズ−構造機能と応用展望−」（（株）シーエムシー、１９８６年発行）の第１０１ページに記載されている活性ケトメチレン化合物を構造内に有する二価の有機残基が挙げられるが、もちろん、これらに限定されるものではない。活性ケトメチレン化合物の具体例を下記に示す。
【００２２】
【化５】
2015074754.tif 000006
【００２３】
好ましいＱ１とＱ２としては、一般式［II］、［III］、［IV］、［Ｖ］、［VI］で示される二価の電子吸引性有機残基が挙げられる。
【００２４】
Ｒ５、Ｒ７、Ｒ１０、Ｒ１２、Ｒ１５は、水素原子またはアルキル基である。アルキル基としては、メチル基、エチル基、ｎ−プロピル基、ｎ−ブチル基等が挙げられ、好ましくは炭素数１以上４以下のアルキル基である。また、Ｒ６、Ｒ９、Ｒ１１、Ｒ１４は、メチレン基、エチレン基、トリメチレン基、テトラメチレン基等のアルキレン基であり、好ましくは炭素数１以上３以下のアルキレン基である。
【００２５】
Ｒ８、Ｒ１３、Ｒ１６、Ｒ１７は、アルキル基、アラルキル基またはアリール基である。アルキル基としては、メチル基、エチル基、ｎ−プロピル基、ｎ−ブチル基、ｎ−ヘキシル基、ｎ−オクチル基等の直鎖のアルキル基、イソプロピル基、イソブチル基、イソペンチル基、イソヘキシル基等の側鎖を有するアルキル基が挙げられ、好ましくは炭素数１以上１４以下のアルキル基である。アラルキル基としては、ベンジル基、ヘネチル基、４−フェニルブチル基等が挙げられ、好ましくは炭素数７以上１４以下のアラルキル基である。アリール基としては、フェニル基、２−ナフチル基等が挙げられ、好ましくは炭素数６以上１４以下のアリール基である。
【００２６】
Ｘ−は対アニオンである。具体的には、ハロゲンアニオン、アルキル硫酸アニオン（例えば、メタンスルホン酸アニオン）、有機スルホン酸アニオン（例えばｐ−トルエンスルホン酸）、硫酸アニオン、テトラフルオロホウ酸アニオン、ヘキサフルオロリン酸アニオン、ヘキサフルオロケイ酸アニオン等が挙げられる。
【００２７】
次に、一般式［Ｉ］で示される有機色素の具体例を挙げるが、これらに限定されるものではない。
【００２８】
【化６】
2015074754.tif 000007
【００２９】
【化７】
2015074754.tif 000008
【００３０】
【化８】
2015074754.tif 000009
【００３１】
【化９】
2015074754.tif 000010
【００３２】
【化１０】
2015074754.tif 000011
【００３３】
【化１１】
2015074754.tif 000012
【００３４】
【化１２】
2015074754.tif 000013
【００３５】
【化１３】
2015074754.tif 000014
【００３６】
【化１４】
2015074754.tif 000015
【００３７】
【化１５】
2015074754.tif 000016
【００３８】
【化１６】
2015074754.tif 000017
【００３９】
【化１７】
2015074754.tif 000018
【００４０】
【化１８】
2015074754.tif 000019
【００４１】
【化１９】
2015074754.tif 000020
【００４２】
【化２０】
2015074754.tif 000021
【００４３】
【化２１】
2015074754.tif 000022
【００４４】
【化２２】
2015074754.tif 000023
【００４５】
【化２３】
2015074754.tif 000024
【００４６】
【化２４】
2015074754.tif 000025
【００４７】
【化２５】
2015074754.tif 000026
【００４８】
【化２６】
2015074754.tif 000027
【００４９】
本発明の有機色素の代表的な合成方法を説明する。例えば、化合物ａ）を出発原料として、以下の合成スキームにしたがって合成できる。化合物ａ）は、例えば特開２００４−２０００６８号公報などに記載の合成方法を参考にして合成することができる。
【００５０】
【化２７】
2015074754.tif 000028
【００５１】
上記合成スキームにおいて、Ｒ、Ｒ′は水素原子またはアルキル基を示す。Ｑ３、Ｑ４は電子吸引性有機残基を示す。Ｘは、置換反応によってＸ−（ハロゲンアニオン、アルキル硫酸アニオン、有機スルホン酸アニオン等）を生じる基を示し、Ｙはハロゲン原子を示す。色素の合成及び単離後、化学的にアニオン交換処理することによって、Ｘ−を硫酸アニオン、テトラフルオロホウ酸アニオン、ヘキサフルオロリン酸アニオン、ヘキサフルオロケイ酸アニオン等に変換することができる。
【実施例】
【００５２】
次に、本発明を実施例によりさらに詳細に説明するが、本発明はこれらに何ら限定されるものではない。
【００５３】
（合成例１：有機色素Ｄ−９の合成）
化合物Ａ、化合物Ｂ及び２−ブロモエチルアミン・臭化水素酸塩を用いて、上記合成スキームにしたがって、本発明の有機色素Ｄ−９を合成した。図１は、有機色素Ｄ−９の吸収スペクトル（ＤＭＦ（ジメチルホルムアミド）溶液）である。図２は、有機色素Ｄ−９の１Ｈ−ＮＭＲスペクトル（ＤＭＳＯ（ジメチルスルホキシド）−ｄ６溶液）である。有機色素Ｄ−９の吸収スペクトルの吸収極大値：λmax＝５４１ｎｍ、４６３ｎｍ、３９７ｎｍ（ＤＭＦ溶液）。
【００５４】
【化２８】
2015074754.tif 000029
【００５５】
（合成例２：有機色素Ｄ−１４の合成）
化合物Ａ、化合物Ｃ及び２−ブロモエチルアミン・臭化水素酸塩を用いて、合成スキームにしたがって、本発明の有機色素Ｄ−１４を合成した。図３は、有機色素Ｄ−１４の吸収スペクトル（ＤＭＦ溶液）であり、図４は、有機色素Ｄ−１４の１Ｈ−ＮＭＲスペクトル（ＤＭＳＯ−ｄ６溶液）である。有機色素Ｄ−１４の吸収スペクトルの吸収極大値：λmax＝４６８ｎｍ（ＤＭＦ溶液）。
【００５６】
【化２９】
2015074754.tif 000030
【００５７】
（合成例３：有機色素Ｄ−１３の合成）
化合物Ｄ、化合物Ｅ及び２−ブロモエチルアミン・臭化水素酸塩を用いて、合成スキームにしたがって、本発明の有機色素Ｄ−１３を合成した。図５は、有機色素Ｄ−１３の吸収スペクトル（ＤＭＦ溶液）である。図６は、有機色素Ｄ−１３の１Ｈ−ＮＭＲスペクトル（ＤＭＳＯ−ｄ６溶液）である。有機色素Ｄ−１３の吸収スペクトルの吸収極大値：λmax＝５３２ｎｍ、３８９ｎｍ（ＤＭＦ溶液）。
【００５８】
【化３０】
2015074754.tif 000031
【００５９】
（合成例４：有機色素Ｄ−４２の合成）
化合物Ｆ、化合物Ｇ及び２−ブロモエチルアミン・臭化水素酸塩を用いて、合成スキームにしたがって、本発明の有機色素Ｄ−４２を合成した。図７は、有機色素Ｄ−４２の吸収スペクトル（ＤＭＦ溶液）である。図８は、有機色素Ｄ−４２の１Ｈ−ＮＭＲスペクトル（ＤＭＳＯ−ｄ６溶液）である。有機色素Ｄ−４２の吸収スペクトルの吸収極大値：λmax＝５１３ｎｍ、３９３ｎｍ（ＤＭＦ溶液）。
【００６０】
（評価）
有機色素２０ｍｇをＴＨＦ／クロロホルム＝１ｇ／１ｇの混合溶液に溶解した。バインダー樹脂としてポリエステル樹脂（商品名：エリーテル（登録商標）ＵＥ３３００、ユニチカ製）の４０質量％トルエン／ＭＥＫ（メチルエチルケトン）溶液を０．３ｇ加えて撹拌して均一な溶液とした。この溶液を透明ＰＥＴ（ポリエチレンテレフタレート）フィルム上にワイヤーバーでコートし、ドライヤーで加熱乾燥して膜厚２０ミクロンの有機色素膜を形成した。この有機色素膜を晴天下の日光に３時間暴露した後、日光に未暴露の有機色素膜と目視で比較し、有機色素の耐光性を下記判定基準で評価した。結果を表１に示す。なお、有機色素Ｄ−１〜Ｄ−４２は、実施例となる本発明の有機色素であり、有機色素Ｅ−１〜Ｅ−３は、比較例となる本発明外の有機色素である。
【００６１】
【化３１】
2015074754.tif 000032
【００６２】
判定基準
○：有機色素の退色なし。
△：有機色素の退色あり。
【００６３】
【表１】
2015074754.tif 000033
【００６４】
表１から明らかなように、本発明の有機色素は、比較例の有機色素に比べて耐光性に優れていることがわかる。
【産業上の利用可能性】
【００６５】
本発明の有機色素は、銀塩写真感光材料、感熱記録材料、光学用フィルター、ＣＤ−ＲやＤＶＤ−Ｒ等の光学記録媒体、光感光性樹脂用の増感剤、医療用蛍光性センサー、衣料用染色剤、太陽電池、光センサー、表示用インク等の用途において利用することができる。
【図１】
2015074754.tif 000037
【図２】
2015074754.tif 000038
【図３】
2015074754.tif 000039
【図４】
2015074754.tif 000040
【図５】
2015074754.tif 000041
【図６】
2015074754.tif 000042
【図７】
2015074754.tif 000043
【図８】
2015074754.tif 000044